(57)【要約】  本発明は、血小板が関与する一次止血の段階と血液凝固因子が関与する凝固血栓形成の段階における双方の血液凝固反応を阻害でき、医療器材又は医療材料の表面に抗血液凝固活性を保持した状態で強固に固定化できる親水性高分子化合物を提供することを目的としている。本発明は、血小板の付着を阻害する高分子化合物と、血液凝固反応を阻害する化合物とが結合している、親水性高分子化合物を提供する。【特許請求の範囲】
【請求項１】
血小板の付着を阻害する高分子化合物と、血液凝固反応を阻害する化合物とが結合している、親水性高分子化合物。
【請求項２】
前記血小板の付着を阻害する高分子化合物は、疎水性高分子と親水性高分子とからなる共重合体であり、ポリメタクリル酸メチルに対する吸着量が０．１ｐｇ／ｍｍ２以上である、請求項１記載の親水性高分子化合物。
【請求項３】
前記血液凝固反応を阻害する化合物は、抗トロンビン能を有する化合物である、請求項１又は２記載の親水性高分子化合物。
【請求項４】
前記血液凝固反応を阻害する化合物は、下記の一般式（Ｉ）で示される化合物である、請求項１〜３のいずれか一項記載の親水性高分子化合物。
【化１】
2011078208.tif 000010
［式中、Ｒ１は、（２Ｒ，４Ｒ）−４−アルキル−２−カルボキシピペリジノ基を表し、Ｒ２は、フェニル基又は縮合多環式化合物残基を表し、該縮合多環式化合物残基は、低級アルキル基若しくは低級アルコキシ基又は低級アルキル基で置換されたアミノ基で置換されていてもよい。］
【請求項５】
前記共重合体は、エチレングリコール、酢酸ビニル、ビニルピロリドン、プロピレングリコール、ビニルアルコール及びシロキサンからなる群から選択されるモノマーの共重合体、である、請求項１〜４のいずれか一項記載の親水性高分子化合物。
【請求項６】
前記共重合体は、ポリエーテル変性シリコーンである、請求項４又は５記載の親水性高分子化合物。
【請求項７】
一般式（Ｉ）の化合物は、（２Ｒ，４Ｒ）−４−メチル−１−（（２Ｓ）−２−｛［（３ＲＳ）−３−メチル−１，２，３，４−テトラヒドロキノリン−８−イル］スルホニル｝アミノ−５−グアニジノペンタノイル）ピペリジン−２−カルボン酸である、請求項４〜６のいずれか一項記載の親水性高分子化合物。
【請求項８】
請求項１〜７のいずれか一項記載の親水性高分子化合物を含有し、抗血液凝固作用を有する、医療器材又は医療材料の表面処理剤。
【請求項９】
請求項８記載の表面処理剤で処理された医療器材又は医療材料。
【発明の詳細な説明】
【技術分野】
【０００１】
本発明は、抗血液凝固作用を有する親水性高分子化合物に関する。
【背景技術】
【０００２】
血液を固めるために必要な血液凝固反応は、様々な血液凝固因子が関与する極めて複雑な反応であるが、血小板が関与する一次止血の段階と、トロンビンのような血液凝固因子が関与してフィブリンを安定強化する凝固血栓形成の段階が特に重要であると考えられている。【０００３】
血液凝固反応は、怪我等による出血を止血に導くために不可欠なものであるが、一方で、人工透析において血液と体外循環回路等の医療器材や医療材料との接触により血液凝固反応が進行した場合には、形成された凝固血栓によって循環圧力の上昇や血管の閉塞を生じさせる危険性もある。【０００４】
これらの危険性を軽減する方法として、人工透析を受ける患者に予め抗血液凝固剤であるヘパリンを投与して血液凝固を防ぐ方法が知られているが、ヘパリンの過剰投与には副作用があること、投与量の管理が煩雑であること、出血傾向にある患者には適用できないこと等といった多くの問題点がある。【０００５】
最近では、これらの問題点を回避するために、ヘパリンを含む抗血液凝固作用を有する化合物を血液回路等の医療器材や医療材料の表面に固定化し、治療中の血液凝固を防ごうとする試みが報告されている（特許文献１〜９）。
【先行技術文献】
【特許文献】
【０００６】
【特許文献１】特表２００３−５０７０８２号公報
【特許文献２】特開２００１−２１３９８４号公報
【特許文献３】特表２００４−５２５８８８号公報
【特許文献４】特開２００６−２９１１９３号公報
【特許文献５】国際公開第０８／０３２７５８号公報
【特許文献６】特開２００９−２２５８２４号公報
【特許文献７】特開２０１０−０８２０６７号公報
【特許文献８】特開２００７−１８１６９１号公報
【特許文献９】特開２００７−１８１６９２号公報
【発明の概要】
【発明が解決しようとする課題】
【０００７】
しかしながら、血液回路等の医療器材や医療材料の表面に固定化する抗血液凝固作用を有する化合物として、血小板が関与する一次止血の段階と血液凝固因子が関与する凝固血栓形成の段階における双方の血液凝固反応を阻害できる具体的な化合物は未だ開発されていないのが現状である。また、従来の抗血液凝固作用を有する化合物を医療器材や医療材料の表面に固定化しようとしても、十分な抗血液凝固活性を保持した状態で固定化することは困難であり、たとえ固定化に成功した場合であっても、治療中に固定化した化合物が医療器材や医療材料から離れ、血液中に溶出してしまう問題点があった。さらに、血小板が関与する一次止血の段階と血液凝固因子が関与する凝固血栓形成の段階における双方の血液凝固反応を阻害するために複数の化合物を用いる場合には、化合物間の競争吸着や固定化比率を制御する必要があり、その作業は極めて煩雑なものであった。【０００８】
そこで本発明は、血小板が関与する一次止血の段階と血液凝固因子が関与する凝固血栓形成の段階における双方の血液凝固反応を阻害でき、医療器材又は医療材料の表面に抗血液凝固活性を保持した状態で強固に固定化できる親水性高分子化合物を提供することを目的とする。
【課題を解決するための手段】
【０００９】
本発明者らは上記課題を解決するため鋭意検討した結果、血小板の付着を阻害する高分子化合物に血液凝固反応を阻害する化合物を結合した親水性高分子化合物が、顕著な抗血液凝固作用を示し、かつ、医療器材や医療材料の表面に対し強固な固定化を実現できることを見出した。【００１０】
すなわち、本発明は、血小板の付着を阻害する高分子化合物と、血液凝固反応を阻害する化合物とが結合している、親水性高分子化合物を提供する。【００１１】
上記の血小板の付着を阻害する高分子化合物は、疎水性高分子と親水性高分子とからなる共重合体であり、ポリメタクリル酸メチルに対する吸着量が０．１ｐｇ／ｍｍ２以上であることが好ましく、エチレングリコール、酢酸ビニル、ビニルピロリドン、プロピレングリコール、ビニルアルコール及びシロキサンからなる群から選択されるモノマーの共重合体がより好ましく、ポリエーテル変性シリコーンがさらに好ましい。【００１２】
上記の血液凝固反応を阻害する化合物は、抗トロンビン能を有することが好ましく、下記の一般式（Ｉ）で示される化合物であることがさらに好ましく、（２Ｒ，４Ｒ）−４−メチル−１−（（２Ｓ）−２−｛［（３ＲＳ）−３−メチル−１，２，３，４−テトラヒドロキノリン−８−イル］スルホニル｝アミノ−５−グアニジノペンタノイル）ピペリジン−２−カルボン酸であることがさらに好ましい。
【化１】
2011078208.tif 000002
［式中、Ｒ１は、（２Ｒ，４Ｒ）−４−アルキル−２−カルボキシピペリジノ基を表し、Ｒ２は、フェニル基又は縮合多環式化合物残基を表し、該縮合多環式化合物残基は、低級アルキル基若しくは低級アルコキシ基又は低級アルキル基で置換されたアミノ基で置換されていてもよい。］【００１３】
また本発明は、上記の親水性高分子化合物を含有し、抗血液凝固作用を有する、医療器材又は医療材料の表面処理剤を提供する。【００１４】
さらに本発明は、上記の表面処理剤で処理された医療器材又は医療材料を提供する。
【発明の効果】
【００１５】
本発明によれば、血小板が関与する一次止血の段階と血液凝固因子が関与する凝固血栓形成の段階における双方の血液凝固反応を顕著に阻害することができ、医療器材又は医療材料の表面に抗血液凝固活性を保持した状態で強固に固定化することができる。また、本発明の親水性高分子化合物は、医療器材又は医療材料に抗血液凝固作用を付与する表面処理剤として利用できる。
【図面の簡単な説明】
【００１６】
【図１】実施例で作製したミニモジュールを示す概略図である。
【図２】ｉｎ  ｖｉｔｒｏ血液循環試験の閉鎖系回路の概略図である。
【図３】親水性高分子化合物の溶出量の測定における、ヒト血漿循環回路の概略図である。
【発明を実施するための形態】
【００１７】
本明細書で使用する用語は、特に断りがない限り、下記の定義の通りである。
【００１８】
本発明の「親水性高分子化合物」は、血小板の付着を阻害する高分子化合物と、血液凝固反応を阻害する化合物とが結合していることを特徴としている。ここで「親水性」とは、化合物が水溶性であるか、又は非水溶性であっても静電相互作用や水素結合により水分子と相互作用することを意味する。なお、本発明の「親水性高分子化合物」としては、例えば、エチレングリコール、酢酸ビニル、ビニルピロリドン、プロピレングリコール、ビニルアルコール及びシロキサンからなる群から選択されるモノマーの共重合体と、下記の一般式（Ｉ）で示される化合物とが結合している、親水性高分子化合物が挙げられる。
【化２】
2011078208.tif 000003
［式中、Ｒ１は、（２Ｒ，４Ｒ）−４−アルキル−２−カルボキシピペリジノ基を表し、Ｒ２は、フェニル基又は縮合多環式化合物残基を表し、該縮合多環式化合物残基は、低級アルキル基若しくは低級アルコキシ基又は低級アルキル基で置換されたアミノ基で置換されていてもよい。］
【００１９】
「血小板の付着を阻害する高分子化合物」とは、血液適合性を有し、その高分子化合物を医療器材や医療材料の表面に存在させることで基材又は材料の表面への血小板の付着を抑制可能である、数平均分子量が１０００以上の高分子化合物を意味する。
【００２０】
「血小板の付着を阻害する高分子化合物」としては、例えば、ポリビニルアルコール、ポリビニルピロリドン、ポリエチレングリコール、ポリプロピレングリコール、ポリエーテルとポリシロキサンとからなる高分子化合物、ポリエチレンイミン、ポリアリルアミン、ポリビニルアミン、ポリ酢酸ビニル、ポリアクリル酸、ポリアクリルアミド若しくはポリヒドロキシエチルメタクリレート又はこれら高分子化合物のモノマーと、他のモノマーとの共重合体若しくはグラフト体が挙げられるが、血液凝固反応を阻害する化合物を結合させるためにアミノ基、カルボキシル基、水酸基、エポキシ基又はメルカプト基を有していることが好ましく、医療器材や医療材料の表面への吸着のために疎水性高分子と親水性高分子とからなる共重合体がより好ましく、親水性の高いポリエーテルとポリシロキサンからなる高分子化合物、部分ケン化ポリビニルアルコール又はビニルピロリドンと酢酸ビニルとの共重合体がさらに好ましい。
【００２１】
「ポリエーテルとポリシロキサンとからなる高分子化合物」としては、例えば、ポリエーテルとポリシロキサンとの共重合体、ポリマーコンプレックス又はポリマーブレンド物が挙げられる。ポリエーテルとポリシロキサンとの共重合体は、ポリエーテルユニットとポリシロキサンユニットとからなり、それらの共重合形態はランダム共重合体、ブロック共重合体又はグラフト共重合体のいずれであっても構わないが、中でも親水性の高いポリエーテル変性シリコーンが好ましい。
【００２２】
「ポリエーテル」とは、例えば、ポリエチレンオキサイド又はポリプロピレンオキサイド由来の構造が挙げられる。ここで、「ポリエーテル」とは、一般式（ＩＩ）で示される構造（Ｒ３は、炭素数６以下のアルキル基を表す）をいい、ポリエーテルの一例である「ポリプロピレングリコール由来の構造」とは、一般式（ＩＩＩ）で示される構造をいう。
【化３】
2011078208.tif 000004
【化４】
2011078208.tif 000005
【００２３】
「ポリエーテル変性シリコーン」とは、シリコーン鎖の側鎖にポリエーテルユニットが結合しているシリコーンをいうが、さらにアミノ変性やカルボキシ変性がされたポリエーテル変性シリコーンであっても構わない。
【００２４】
血小板の付着を阻害する高分子化合物が部分ケン化ポリビニルアルコールである場合、そのケン化度は、取扱い容易性又は親水性を好適なものとする観点から５０〜１００ｍｏｌ％未満であることが好ましく、７４〜９９．９ｍｏｌ％であることがより好ましく、７８〜９５ｍｏｌ％であることがさらに好ましい。ここで、「ケン化度」とは、式１で算出される数値をいう。
ケン化度  ＝  ｍ／（ｎ＋ｍ）×１００  ・・・・・・式１
ｍ  ：  ポリビニルアルコール中の、一般式（ＩＶ）で表される構造の数
ｎ  ：  ポリビニルアルコール中の、一般式（Ｖ）で表される構造の数
【化５】
2011078208.tif 000006
【化６】
2011078208.tif 000007
【００２５】
血小板の付着を阻害する高分子化合物がビニルピロリドンと酢酸ビニルとの共重合体である場合、取扱い容易性又は親水性を好適なものとする観点から、ビニルピロリドンユニットが５０ユニットモル％以上であることが好ましく、６０ユニットモル％以上であることがより好ましい。一方、基材に対する吸着量を好適なものとする観点から、ビニルピロリドンユニットは１００ユニットモル％未満が好ましい。なお、ビニルピロリドンと酢酸ビニルとの共重合体においてビニルピロリドンユニットが占める割合（ユニットモル％）は、共重合体を１Ｈ−ＮＭＲ測定（溶媒：ＣＤＣｌ３）することで算出できる。
【００２６】
医療器材又は医療材料等の基材に対する血小板の付着を阻害する高分子化合物の吸着量は、０．１ｐｇ／ｍｍ２以上が好ましく、１ｐｇ／ｍｍ２以上がより好ましく、１０ｐｇ／ｍｍ２以上がさらに好ましい。
【００２７】
上記の吸着量は、以下の方法により測定される。まず、未処理のセンサーチップ（Ｓｅｎｓｏｒ  Ｃｈｉｐ  Ａｕ；ＧＥヘルスケア）を表面プラズモン共鳴装置（以下、「ＳＰＲ」）（ＢＩＡＣＯＲＥ３０００；ＧＥヘルスケア）で前処理（２５℃の蒸留水、流速２０μｌ／ｍｉｎ、１０分間）し、そのシグナル値（ＲＵ：ｒｅｓｏｎａｎｃｅ  ｕｎｉｔ）を測定する。
【００２８】
「基材」、すなわち被吸着素材は溶媒に溶解し、０．５重量％被吸着素材溶液を調製する。この被吸着素材溶液を、スピンコーターに取り付けた前処理済みのセンサーチップの金膜部分の中心へ１滴滴下し、室温下、直ちに３０００ｒｐｍで１分間回転させてセンサーチップに被吸着素材を被覆する。
【００２９】
センサーチップ上に液滴がないことを確認後、ＳＰＲでセンサーチップを蒸留水洗浄（２５℃、流速２０μｌ／ｍｉｎ、１０分間）してから、さらに０．０２５重量％Ｔｒｉｔｏｎ−Ｘ１００溶液で３回洗浄（２５℃、流速２０μｌ／ｍｉｎ、１分間）し、洗浄終了から１０分後のシグナル値を測定する。
【００３０】
上記のようにして得たセンサーチップの内、スピンコート前後のシグナル値の差が３０００〜８０００の範囲にあるものを選別し、蒸留水で洗浄（２５℃、流速２０μｌ／ｍｉｎ、１０分間）してから、さらに０．０２５重量％Ｔｒｉｔｏｎ−Ｘ１００溶液で３回洗浄（２５℃、流速２０μｌ／ｍｉｎ、１分間）した。
【００３１】
洗浄終了から１０分後に、基材に吸着する親水性高分子化合物水溶液（濃度：１００μｇ／ｍｌ）を注入（２５℃、流速２０μｌ／ｍｉｎ、１分間）し、蒸留水で洗浄（２５℃、流速２０μｌ／ｍｉｎ、３分間）する。注入開始直前のシグナル値（以下、「シグナル値Ａ」）と、注入終了から３分後のシグナル値（以下、「シグナル値Ｂ」）の差を求め、１ＲＵ＝１ｐｇ／ｍｍ２として換算する。
【００３２】
続けて蒸留水で洗浄（２５℃、流速２０μｌ／ｍｉｎ、２分間）をし、さらに０．０２５重量％Ｔｒｉｔｏｎ−Ｘ１００溶液で３回洗浄（２５℃、流速２０μｌ／ｍｉｎ、１分間）をしてから、再び吸着する親水性高分子化合物水溶液（濃度：１００μｇ／ｍｌ）を注入（２５℃、流速２０μｌ／ｍｉｎ、１分間）する。以降、同様の作業を繰り返し、計５回のシグナル差（シグナル値Ａとシグナル値Ｂの差）を求め、その平均値を「基材に対する血小板の付着を阻害する高分子化合物の吸着量」とする。
【００３３】
「血液凝固反応を阻害する化合物」とは、抗トロンビン能のような抗血液凝固能を有する化合物をいい、より具体的には、血液にその化合物を１０μｇ／ｍＬの濃度になるように血液に添加した場合に、プロトロンビン時間がブランクの血液と比較して３０％以上延長する化合物をいう。
【００３４】
「プロトロンビン時間」は、公知の文献（金井正光ら、「臨床検査法提要  改訂第３０版」、金原出版、１９９３年、ｐ．４１６−４１８）記載の方法により測定される。具体的には、３．２％クエン酸ナトリウム１容と血液の９容を混ぜて、分取したクエン酸血漿０．１ｍＬを小試験管（内径８ｍｍ、長さ７．５ｃｍ）に採り、３７℃の恒温水槽に入れて３分間加熱してから３７℃に保温した組織トロンボプラスチン・カルシウム試薬０．２ｍＬを加え、小試験管を軽く振盪した後、静置して傾斜させながらフィブリンを析出させる。ここで、組織トロンボプラスチン・カルシウム試薬を加えてからフィブリンが析出するまでの時間を測定し、これを「プロトロンビン時間」とする。
【００３５】
「血液凝固反応を阻害する化合物」としては、例えば、ヘパリン、ナファモスタットメシレート、クエン酸ナトリウム、シュウ酸ナトリウム、α１アンチトリプシン、α２マクログロブリン、Ｃ１阻害剤、トロンボモジュリン、プロテインＣ、グアニジノ構造を有する化合物、プロスタグランジン、ヒルジン、Ｘａ阻害剤、組織因子阻害剤又はアンチトロンビンが挙げられるが、抗トロンビン能を有する化合物が好ましい。
【００３６】
「抗トロンビン能を有する化合物」とは、トロンビンとの結合親和性が高い化合物を意味する。
【００３７】
化合物の抗トロンビン能を評価する指標としては、例えば、被検溶液の吸光度値に基づきＬｉｎｅｗｅａｖｅｒ−Ｂｕｒｋ  ｐｌｏｔから算出される、阻害定数（以下、「Ｋｉ」）が挙げられる。Ｋｉは小さいほど、トロンビンとの結合親和性が高く、抗トロンビン能が高いことを示す。
【００３８】
「抗トロンビン能を有する化合物」としては、例えば、グアニジノ構造を有する化合物が挙げられるが、（２Ｒ，４Ｒ）−４−メチル−１−（（２Ｓ）−２−｛［（３ＲＳ）−３−メチル−１，２，３，４−テトラヒドロキノリン−８−イル］スルホニル｝アミノ−５−グアニジノペンタノイル）ピペリジン−２−カルボン酸（以下、「アルガトロバン」）が好ましい。アルガトロバンは、１９７８年に合成されたアルギニン誘導体の選択的抗トロンビン能を有する医薬化合物である。
【００３９】
また、本発明の医療器材又は医療材料の表面処理剤は、上記親水性高分子化合物を含有し、抗血液凝固作用を有することを特徴としている。
【００４０】
「医療器材又は医療材料」としては、例えば、埋め込み型人工臓器、人工血管、カテーテル、ステント、血液バッグ、コンタクトレンズ、眼内レンズ又は手術用補助器具あるいは生体成分分離用モジュール若しくは血液浄化用モジュール等に内蔵される分離膜又は吸着剤が挙げられる。
【００４１】
上記の表面処理剤を用いて医療器材又は医療材料の表面処理をする方法、すなわち、その有効成分である上記の親水性高分子化合物を医療器材又は医療材料の表面へ固定化する方法としては、例えば、医療器材又は医療材料に上記の表面処理剤を接触させておき、そこへ放射線を照射する方法が挙げられる。なお、放射線の種類としては、電子線、γ線が好ましい。
【００４２】
「医療器材又は医療材料」の素材としては、例えば、セルロース、セルロースアセテート、ポリカーボネート、ポリスルホン、ポリエーテルスルホン、ポリメタクリル酸メチル（以下、「ＰＭＭＡ」）等のポリメタクリレート、ポリアクリレート、ポリアミド、ポリフッ化ビニリデン、ポリ塩化ビニル、ポリアクリロニトリル、ポリエステル、ポリウレタン、ポリスチレン、ポリエチレン、ポリプロピレン、ポリフッ化ビニリデン、ポリメチルペンテン又はポリイミドが挙げられる。
【実施例】
【００４３】
以下、実施例を挙げて本発明を詳しく説明するが、本発明はこれらに限定されるものではない。【００４４】
（実施例１：アミノ・ポリエーテル変性シリコーンとアルガトロバンとの結合）
アルガトロバン５ｍｍｏｌをナスフラスコに採り、無水ジメチルホルムアミド（以下、「無水ＤＭＦ」）を１０ｍＬ添加して溶解した後、ナスフラスコを氷冷しながら４Ｎ塩酸／１，４−ジオキサン（東洋化成株式会社）を１０ｍＬ滴下し、１時間撹拌した。次に、ロータリーエバポレーターで溶媒を留去し、さらに真空乾燥機中で一晩乾燥したものに無水ＤＭＦを２５ｍＬ添加し、アルガトロバン塩酸塩／無水ＤＭＦ溶液とした。【００４５】
表１に示す分量で二口フラスコにアルガトロバン塩酸塩／無水ＤＭＦ溶液を採り、氷冷下で撹拌しながら、ジシクロヘキシルカルボジイミド（以下、「ＤＣＣ」）／無水ＤＭＦ溶液及び４−ヒドロキシベンゾトリアゾール（以下、「ＨＯＢｔ」）／無水ＤＭＦ溶液をそれぞれ添加し、さらにポリエーテル変性シリコーン（Ｘ−２２−３９３９Ａ；信越化学社）を添加して室温で３日間反応させた。次に、反応液を透析チューブ（スペクトラポアＲＣ  ポア６  ＭＷＣＯ＝１０００）に入れ、反応液の１０倍体積量超の蒸留水中で適宜蒸留水を交換しながら３日間透析した。透析後の反応液を濾過し、濾液の溶媒をロータリーエバポレーターで留去してから真空乾燥機中で一晩乾燥させ、親水性高分子化合物（以下、「実施例１化合物」）を得た。【００４６】
（実施例１化合物の抗トロンビン能の測定）
測定には、ＥＣＡ−Ｔキット（ＨａｅｍｏＳｙｓ社）を使用した。実施例１化合物１００μＬに蒸留水９００μＬを添加し、実施例１化合物水溶液を調製した。実施例１化合物水溶液を３０μＬ採取し、ＥＣＡ  ｐｒｏｔｈｒｏｍｂｉｎ  ｂｕｆｆｅｒ  １００μＬ及びＥＣＡ−Ｔ  ｓｕｂｓｔｒａｔｅ  ２５μＬを混合して３７℃で６０秒間インキュベートしてから装置（ＣＯＡＴＲＯＮ  Ｍ１（ｃｏｄｅ  ８０  ８００  ０００）；Ｐｒｏｄｕｃｔｉｏｎ社）にセットし、さらにＥＣＡ  ｅｃａｒｉｎ  ｒｅａｇｅｎｔ  ５０μＬを添加して測定を行った。【００４７】
エタノール／塩酸（体積比率４／１）混合溶媒を用いて任意の濃度に調製したアルガトロバン溶液２０μＬをヒト血漿８０μＬに混合したもの、又は、ブランクの蒸留水２０μＬをヒト血漿８０μＬに混合したものを、上記の実施例１化合物水溶液に代えてＥＣＡ−Ｔキットを用いてそれぞれ測定し、それらの結果から検量線を作成した。検量線に基づき算出した実施例１化合物水溶液のアルガトロバン相当濃度１４９４．３重量ｐｐｍを、実施例１化合物水溶液の抗トロンビン能を示す値とした。【００４８】
（実施例２〜１３）
アルガトロバン塩酸塩に対するＤＣＣ、ＨＯＢｔ及びポリエーテル変性シリコーン（Ｘ−２２−３９３９Ａ）のモル比並びにポリエーテル変性シリコーンに対する無水ＤＭＦの体積比を変更した点を除き、実施例１と同一の方法で実施例２〜１３化合物をそれぞれ得て、それらの抗トロンビン能を測定した。アルガトロバン塩酸塩に対する、ＤＣＣ、ＨＯＢｔ及びポリエーテル変性シリコーン（Ｘ−２２−３９３９Ａ）のモル比及び実施例２〜１３化合物それぞれの抗トロンビン能の測定結果を、表１に示す。【００４９】
【表１】
2011078208.tif 000008
【００５０】
なお、ポリエーテル変性シリコーン（Ｘ−２２−３９３９Ａ）についても同様に抗トロンビン能を測定したが、その値はブランクの蒸留水と変わらないものであり、ポリエーテル変性シリコーン自体は抗トロンビン能を有しないことが確認できた。【００５１】
（実施例１化合物のトロンビン阻害定数の測定）
ウシトロンビン液（伊藤ライフサイエンス）１００００Ｕを生理食塩水１ｍＬに溶解し、ウシトロンビン水溶液を調製した。【００５２】
Ｓ−２２３８ストック液（積水メディカル）２５ｍｇを蒸留水４０ｍＬに溶解し、Ｓ−２２３８ストック水溶液を調製した。【００５３】
希釈緩衝液（０．０５Ｍ  Ｔｒｉｓ，  ０．１Ｍ  ＮａＣｌ，１ｍｇ／ｍＬ  牛血清アルブミン（ＢＳＡ），ｐＨ  ７．４）を用いて、ウシトロンビン水溶液、Ｓ−２２３８ストック水溶液及び上記の実施例１化合物水溶液をそれぞれ希釈した。【００５４】
９６穴プレートに、Ｓ−２２３８ストック水溶液の希釈液１００μＬ及び実施例１化合物水溶液の希釈液５０μＬを分注し、シールをしてから３７℃に設定した恒温乾燥機で３０分間加温した。次に、３７℃で３０分間加温したウシトロンビン水溶液の希釈液をさらに５０μＬ分注し、直ちにマイクロプレートリーダ（測定波長４０５ｎｍ、参照波長５９５ｎｍ）でその吸光度を測定した。【００５５】
１回目の吸光度測定が終了した後、直ちに２回目の吸光度測定を行った。３回目以降の吸光度測定は、ウシトロンビン水溶液の希釈液の分注から４、６、８、１０、１２、１４、１６、１８、２０分後にそれぞれ行った。得られた各吸光度の値から、ＫｉをＬｉｎｅｗｅａｖｅｒ−Ｂｕｒｋ  ｐｌｏｔにより算出した。実施例１化合物のＫｉは、２１ｎＭであった。【００５６】
なお、ポリエーテル変性シリコーン（Ｘ−２２−３９３９Ａ）についても同様にＫｉを算出したが、抗トロンビン能を有しないポリエーテル変性シリコーンのＫｉは、やはりブランクと同じ値となった。【００５７】
さらに、アルガトロバンについても同様にＫｉを算出したところ、Ｋｉは４２ｎＭであり、実施例１化合物のＫｉと比較した場合、２倍以上の数値となった。【００５８】
これらの結果から、上記の親水性高分子化合物は、トロンビンとの結合親和性が極めて高く、中空糸型透析器をはじめとする医療器材又は医療材料に対し、抗トロンビン能の有することで知られるアルガトロバンをはるかに上回る顕著な抗トロンビン能を付与可能であることは明白である。【００５９】
（ＰＭＭＡ中空糸膜ミニモジュールの作製）
アイソタクティック−ＰＭＭＡ５重量部とシンジオタクティック−ＰＭＭＡ２０重量部を、ジメチルスルホキシド７５重量部に加え、１１０℃で８時間撹拌し製膜原液を得た。この製膜原液をオリフィス型二重円筒型口金から吐出し、空気中を３００ｍｍ通過させた後、水１００％の凝固浴中に導いて、内径０．２ｍｍ、膜厚０．０３ｍｍのＰＭＭＡ中空糸を得た。なお、内部注入気体としては乾燥窒素を用いた。【００６０】
一般的な中空糸型透析器同様、中空糸の内側に通ずるポート（血液ポート）及び外側に通ずるポート（透析液ポート）をそれぞれ２個ずつ有する、内径１０ｍｍ、長さ１２０ｍｍのモジュールケースを用意した。【００６１】
上記のＰＭＭＡ中空糸を５０本束ねてＰＭＭＡ中空糸膜とし、ＰＭＭＡ中空糸膜の中空部が閉塞しないように留意しながらその両末端をエポキシ系ポッティング剤で上記のモジュールケースに固定してから、ＰＭＭＡ中空糸膜及びモジュールケース内部を蒸留水で洗浄し、図１に示すミニモジュール６を得た。【００６２】
（ＰＭＭＡ中空糸膜への実施例１化合物の固定化）
Ｂｉｓ−Ｔｒｉｓ（同仁化学）及び塩化ナトリウムをそれぞれの最終濃度が０．２５Ｍ及び０．５Ｍとなるように超純水に溶解し、そこへ６Ｎ塩酸を滴下してｐＨ５に調整して、５倍濃度のＢｉｓ−Ｔｒｉｓ緩衝液を調製した。【００６３】
作製したミニモジュール６の血液接触側（ＰＭＭＡ中空糸膜内側）と血液非接触側（ＰＭＭＡ中空糸膜外側）に残存する蒸留水を、圧縮空気により除去した。次に、アルガトロバン濃度相当４０００重量ｐｐｍ相当の実施例１化合物水溶液、プロピレングリコール及び５倍濃度のＢｉｓ−Ｔｒｉｓ緩衝液を体積比率５／３／２で混合し、充填液を得た。【００６４】
上記の充填液４００μＬを、シリンジを用いてミニモジュール６の血液接触側にのみ充填した。その後、圧縮空気により充填液を除去してから、血液ポート１ａ、１ｂ及び透析液ポート２ａ、２ｂをすべて密栓したミニモジュール６に吸収線量２５ｋＧｙのγ線を約３時間照射した。【００６５】
ペリスタポンプ８を用いて、ＰＭＭＡ中空糸膜４及びミニモジュール６の内部に０．０２５重量％  ポリオキシエチレンオクチルフェニルエーテル水溶液を流速１０ｍＬ／ｍｉｎで８時間通液し、ＰＭＭＡ中空糸膜４及びミニモジュール６の内部を洗浄した。その後、蒸留水及び生理食塩水をいずれも流速１０ｍＬ／ｍｉｎで３０分ずつ通液してさらなる洗浄をし、実施例１化合物が固定化されたミニモジュール（以下、「実施例１ミニモジュール」）を得た。【００６６】
一方で、アルガトロバン相当濃度４０００重量ｐｐｍ相当の実施例１化合物水溶液に代えて、ポリエーテル変性シリコーン（Ｘ−２２−３９３９Ａ）を用いた以外は上記と同様の操作を行い、ポリエーテル変性シリコーンが固定化されたミニモジュール（以下、「比較例１ミニモジュール」）を得た。【００６７】
（ｉｎ  ｖｉｔｒｏ血液循環試験）
ボランティアから提供された血液と、クエン酸とを体積比率９／１で混合し、クエン酸加血を得た。クエン酸加血１ｍＬに対し、凝固促進剤としてカルチコールを４３．６μＬ添加したものを、被験血液とした。【００６８】
シリコンチューブ７ａ、７ｂを実施例１ミニモジュールに接続し、シリコンチューブ７ｂの途中にペリスタポンプ８を設置した。血液ポート１ａに接続したシリコンチューブ７ａから被験血液を流量０．９ｍＬ／ｍｉｎで５秒間通液し、血液ポート１ｂから流出した被験血液はこれをシリコンチューブ７ｂから廃棄して、ＰＭＭＡ中空糸膜内部の気泡を除去した。続いて、シリコンチューブ７ａと７ｂとを包接部９で接続して、図２に示す閉鎖系回路を作成した。【００６９】
流量０．９ｍＬ／ｍｉｎで被験血液の循環を開始し、回路内に生成した凝固血栓により回路内圧が上昇して包接部９からシリコンチューブ７ａ又は７ｂが外れるまでの循環継続時間を測定した。実施例１ミニモジュールを用いた場合の循環継続時間は、４６分であった。【００７０】
ＰＭＭＡ中空糸膜にいかなる化合物も固定化されていないミニモジュール６（以下、「比較例２ミニモジュール」）を用意し、上記と同様の血液循環試験を行った。この場合の循環継続時間は２０分であり、実施例１ミニモジュールを用いた場合の半分以下の値であった。これらの結果から、上記の親水性高分子化合物が、中空糸型透析器をはじめとする医療器材又は医療材料に対し優れた抗血液凝固作用を付与可能であることは明白である。【００７１】
なお、比較例１ミニモジュールを用いて上記と同様の血液循環試験を行った場合の循環継続時間は２０分であって、ＰＭＭＡ中空糸膜にいかなる化合物も固定化されていない比較例２ミニモジュールを用いた場合と変わらないものであった。【００７２】
（実施例１化合物の溶出量の測定）
別途作成した実施例１ミニモジュールの血液ポート１ｂに内径０．８ｍｍ、長さ５２０ｍｍのシリコンチューブ７ｂを接続し、その途中にペリスタポンプ８を設置した。血液ポート１ａには、内径０．８ｍｍ、長さ１６０ｍｍのシリコンチューブ７ａを接続した。その後、シリコンチューブ７ａ及び７ｂのそれぞれの他端を、ヒト血漿５ｍＬを入れたポリスチレンラウンドチューブ（Ｃｏｄｅ：３５２０５４；ＢＥＣＴＯＮ  ＤＩＣＫＩＮＳＯＮ社）１０に差し込み、図３に示す循環回路を作製した。【００７３】
ペリスタポンプ８を用いて、ヒト血漿中を流速０．５ｍＬ／ｍｉｎで４時間循環してから、ポリスチレンラウンドチューブ１０内のヒト血漿中の実施例１化合物濃度をＥＣＡ−Ｔキットを使用して測定した。しかしながら、循環後ヒト血漿中の実施例１化合物濃度は、ＥＣＡ−Ｔキットの検出限界以下であり、実施例１ミニモジュールからの実施例１化合物の溶出は確認されなかった。この結果は、上記の親水性高分子化合物は、中空糸型透析器をはじめとする医療器材又は医療材料に対し、強固な固定化が可能であることを示すものである。【００７４】
（抗血小板付着能を有する高分子化合物の吸着量評価）
上記の親水性高分子化合物を構成する、血小板の付着を阻害する高分子化合物の一つであるビニルピロリドン及び酢酸ビニルの共重合体（以下、「ＶＡ系共重合体」）として、ＰＶＰ（Ｋ−９０）、ＶＡ７３、ＶＡ６４、ＶＡ５５、ＶＡ３７（いずれもＢＡＳＦ社）を準備した。同じく、血小板の付着を阻害する高分子化合物の一つである部分ケン化ポリビニルアルコールとして、ＰＶＡ２１７、ＰＶＡ４１７、ＰＶＡ２０５ｃ（いずれもクラレ）を準備した。さらに、ポリエーテル変性シリコーンとしてＦ１１４、Ｆ２４４、Ｆ３０３、Ｆ３０３１、Ｆ３４８、Ｆ３５０ｓ、Ｆ５０２、Ｆ５０６、Ｘ−２２−３９３９Ａ（いずれも信越シリコーン社）を準備した。なお、準備したＶＡ系共重合体、部分ケン化ポリビニルアルコール及びポリエーテル変性シリコーンは、いずれも蒸留水で希釈して１００００重量ｐｐｍの水溶液を調製した。【００７５】
一方、比較対象として、上記の親水性高分子化合物を構成する、血小板の付着を阻害する高分子化合物には包含されない高分子化合物として、ＰＥＧ２０００、ＰＥＧ４０００、ＰＥＧ６０００、ＰＥＧ２００００（いずれもナカライテスク）及びＰＥＧメチルエーテル（ＰＥＧ−ｅｍ）、ＰＥＧジメチルエーテル（ＰＥＧ−ｄｍ）（いずれもシグマアルドリッチ）を準備した。なお、準備した高分子化合物は、いずれも蒸留水で希釈して１００００重量ｐｐｍの水溶液を調製した。【００７６】
血小板の付着を阻害する高分子化合物を吸着する被吸着素材の０．５重量％溶液として、ＰＭＭＡ（重量平均分子量９３０００；シグマアルドリッチ）／トルエン溶液、ポリウレタン／ジメチルアセトアミド溶液、ポリスルホン（ソルベー社製ユーデル（登録商標）Ｐ−３５００）／ジメチルアセトアミド溶液、ポリ塩化ビニル（重量平均分子量８００００；シグマアルドリッチ）／テトラヒドロフラン溶液、ポリスチレン（Ｗａｋｏ）／クロロホルム溶液及びポリカーボネート（重量平均分子量２００００；帝人）／クロロホルム溶液をそれぞれ調製した。【００７７】
それぞれの被吸着素材に対する、種々の血小板の付着を阻害する高分子化合物の吸着量を測定した。結果を表２に示す。【００７８】
【表２】
2011078208.tif 000009
【００７９】
表２の結果から、上記の親水性高分子化合物を構成する、血小板の付着を阻害する高分子化合物は、ポリエーテル変性シリコーン（Ｘ−２２−３９３９Ａ）に限られるものではなく、中空糸型透析器をはじめとする医療器材又は医療材料に対し、強固な吸着が可能であることは明白である。【００８０】
（抗血小板付着能の評価）
別途製作した実施例１ミニモジュールのモジュールケースを超音波カッターにて切断し、実施例１化合物が固定化されたＰＭＭＡ中空糸膜（以下、「実施例１中空糸膜」）を取り出した。【００８１】
直径１８ｍｍのポリエチレンテレフタレート製の円形フィルムの片面に両面テープを貼り付け、そこに実施例１中空糸膜を固定してから、固定したＰＭＭＡ中空糸膜を半円筒状にそぎ切り、その内表面を露出させた。筒状に切ったＦａｌｃｏｎ（登録商標）円筒チューブ（１８ｍｍφ、Ｎｏ．２０５１）の内部に、円形フィルムに固定した実施例中空糸膜を入れ、円筒チューブと円形フィルムとの隙間をパラフィルムで封止した。その後、この円筒チューブ内は、生理食塩水生理食塩水で満たしておいた。【００８２】
予めヘパリンを採取しておいた採血管に、採取直後のボランティアの静脈血を入れて転倒混和し、ヘパリン加血を調製した。なお、ヘパリン加血のヘパリン濃度は５０Ｕ／ｍＬとなるようにした。【００８３】
上記の円筒チューブ内の生理食塩水を廃棄してから、ヘパリン加血を１．０ｍＬ入れて３７℃で１時間振盪した。次に、上記の円筒チューブ内の実施例１中空糸膜を１０ｍＬの生理食塩水で洗浄してから、２．５体積％のグルタルアルデヒドを含有した生理食塩水を加えて血液成分の固定を行い、さらに蒸留水にて洗浄した。その後、上記の円筒チューブから実施例１中空糸膜を固定した円形フィルムを取り除き、実施例中空糸膜を固定した円形フィルムを常温、０．５Ｔｏｒｒ絶対圧で１２時間減圧乾燥した。【００８４】
減圧乾燥後の実施例１中空糸膜を固定した円形フィルムを、走査型電子顕微鏡の試料台に両面テープで貼り付けてから、スパッタリングにより白金／パラジウム薄膜を実施例中空糸膜表面に形成した。白金／パラジウム薄膜を表面に形成した実施例中空糸膜の長手方向における中央付近の内表面を、フィールドエミッション型走査型電子顕微鏡（Ｓ８００；日立製作所）を用いて、倍率１５００倍で観察し、１視野中（４．３×１０３μｍ２）の付着血小板数を数えた。【００８５】
異なる５視野での付着血小板数の平均値の整数値を、血小板付着数（個／４．３×１０３μｍ２）としたところ、実施例１中空糸膜への付着血小板数は１個であった。【００８６】
一方で、別途製作した比較例２ミニモジュールのモジュールケースを超音波カッターにて切断し、いかなる化合物も固定化されていない中空糸膜を取り出し（以下、「比較例２中空糸膜」）、これについても同様に血小板付着数を確認したところ、比較例２中空糸膜の付着血小板数は１００個以上であった。【００８７】
これらの結果から、上記の親水性高分子化合物が、中空糸型透析器をはじめとする医療器材又は医療材料に対し、顕著な抗血小板付着能を付与可能であることは明白である。【００８８】
（全血凝固時間の測定）
ボランティアから採取した血液と、クエン酸とを体積比率９／１で混合し、クエン酸加血を調製した。【００８９】
キュベット（ＮＯＮ−ＡＣＴＩＶＡＴＥＤ  ＣＬＯＴＴＩＮＧ  ＴＥＳＴ  ＫＩＴ）に生理食塩水１８μＬ採り、これにカルチコール１４．８μＬを加え、さらにクエン酸加血３４２μＬを加えてから、ソノクロット血液凝固／血小板機能分析装置（アイ・エム・アイ株式会社）で測定し、得られたＡＣＴ  ＯＮＳＥＴ値を全血凝固時間とした。ボランティアから採取した血液の全血凝固時間は、５４５秒であった。【００９０】
生理食塩水に代えて、２、１０、２０μＭのアルガトロバン溶液（溶媒はメタノール／塩酸（体積比率４／１））をそれぞれ用いて同様の測定をしたところ、全血凝固時間はそれぞれ５３１、７４６、８４９秒であった。【００９１】
生理食塩水に代えて、０．３、１．３、２．５μＭの実施例１化合物水溶液をそれぞれ用いて同様の測定をしたところ、全血凝固時間はそれぞれ５２７、６９３、７３０秒であった。【００９２】
（実施例１４：酢酸ビニル−ビニルピロリドン共重合体とアルガトロバンとの結合）
スクリュー瓶に、テトラヒドロフラン１４．９ｇ、酢酸ビニル１１．５ｇ、Ｎ−ビニルピロリドン１０．８ｇ、２−アミノエタンチオール０．０２８ｇ及びアゾビスイソブチロニトリル０．０１６ｇを採り、密閉してから超音波を１０分間照射した。スクリュー瓶を一旦開封してアルゴンガスを１０分間バブリングし、再び密閉後、撹拌しながら６０℃の湯浴に１時間、さらに７０℃の湯浴に６時間、スクリュー瓶を浸して、酢酸ビニルとビニルピロリドンとを共重合反応させた。この反応液にメタノール８０ｍＬを加えたものを、約５倍量のエーテル中に添加し、上澄みを除去した。新たにエーテルを加え、上澄みを除去するという洗浄作業を３回繰り返してから減圧乾燥をして、酢酸ビニル−ビニルピロリドン共重合体を得た。得られた酢酸ビニル−ビニルピロリドン共重合体を１Ｈ−ＮＭＲ測定（溶媒：ＣＤＣｌ３）したところ、ビニルピロリドンユニットは６０．６ユニットモル％であった。【００９３】
得られた酢酸ビニル−ビニルピロリドン共重合体３．５８ｇを、無水ＤＭＦ２０ｍＬに溶解して、酢酸ビニル−ビニルピロリドン共重合体／無水ＤＭＦ溶液を調製した。二口フラスコに、調製した酢酸ビニル−ビニルピロリドン共重合体／無水ＤＭＦ溶液の全量及びアルガトロバン塩酸塩／無水ＤＭＦ溶液（０．４９Ｍ）０．５ｍＬを採り、氷冷下で撹拌しながら、ＤＣＣ／無水ＤＭＦ溶液（１．０４Ｍ）０．５ｍＬ及びＨＯＢｔ／無水ＤＭＦ溶液（１．０２Ｍ）０．５ｍＬをそれぞれ添加し、窒素雰囲気下、室温で３日間反応させた。次に、反応液を透析チューブ（スペクトラポアＲＣ  ポア６  ＭＷＣＯ＝１０００）に入れ、反応液の１０倍体積量超の蒸留水中で適宜蒸留水を交換しながら３日間透析した。透析後の反応液を濾過し、濾液の溶媒をロータリーエバポレーターで留去してから真空乾燥機中で一晩乾燥させ、親水性高分子化合物（以下、「実施例１４化合物」）を得た。【００９４】
（実施例１４化合物の抗トロンビン能の測定）
実施例１化合物の抗トロンビン能の測定と同様の方法で、実施例１４化合物／メタノール溶液（濃度２０重量％）を測定し、算出した実施例１４化合物／メタノール溶液のアルガトロバン相当濃度１０４．１ｐｐｍを、実施例１４化合物／メタノール溶液の抗トロンビン能を示す値とした。【００９５】
これらの結果から、上記の親水性高分子化合物は、抗トロンビン能を有することで知られるアルガトロバンと比べて、極めて低濃度であっても全血凝固時間の延長が可能であり、中空糸型透析器をはじめとする医療器材又は医療材料に対し、優れた抗血液凝固作用を付与可能であることは明白である。
【産業上の利用可能性】
【００９６】
本発明は、中空糸型透析器をはじめとする医療器材又は医療材料に対し優れた抗血液凝固作用を付与するために用いることができる。
【符号の説明】
【００９７】
１ａ，１ｂ・・・血液ポート、２ａ，２ｂ・・・透析液ポート、３・・・モジュールケース、４・・・ＰＭＭＡ中空糸膜、５・・・ポッティング剤、６・・・ミニモジュール、７ａ，７ｂ・・・シリコンチューブ、８・・・ペリスタポンプ、９・・・包接部、１０・・・ポリスチレンラウンドチューブ
【図１】
2011078208.tif 000011
【図２】
2011078208.tif 000012
【図３】
2011078208.tif 000013
【国際調査報告】
2011078208.tif 000014
2011078208.tif 000015
2011078208.tif 000016
2011078208.tif 000017